NCからなるbcc超格子の特徴的な双晶境界を示す。ドロップキャスト後の短範囲hcp(六方最密充填)格子を形成する20cキャップされたCdSe格子を示す。NCのhcpドメインを示す。NCの合成からの生成物を示す。NCドロップキャストを示す。NCドロップキャストを示す。NCの合成からの生成物を示す。NC(インセットは、特徴的な双晶境界を含む試料のbcc超格子の別の領域を示す)を示す。NCのドロップキャストされた試料におけるCaCu5−状BNSLドメインの自発的形成を示す。NCから自己組織化されたMgZn2−型BNSLを示す。NCから自己組織化されたMgZn2−型BNSLを示す。NCから自己組織化された可能なAlB2型BNSLを示す。NCから自己組織化されたAlB2型BNSLを示す。NCから形成されたバイナリー液晶相を示す。NCから形成されたバイナリー液晶相を示す。NCの異なる化学量論量から形成された(g)Cu3Au型、(h)CuAu型、及び(i)AIB2型BNSLのTEM顕微鏡写真を示す。それぞれ、(A)従来のソルボサーマル反応容器から及び(B)マイクロリアクターから得られたDyF3プレート、それぞれ、(C)マイクロリアクター及び(D)従来のソルボサーマル反応容器における等モル比のオレイン酸及びポリカテナールリガンドから得られたDyF3細長プレートの代表的なTEM画像を示す。マイクロリアクター容器から340°Cで40分間合成されたナノ結晶をアップコンバートするβ−NaYF4:0.2%Tm、20%Ybを示し、(A)透過型電子顕微鏡は、予想される六角プリズム形態を確認し、(B)β−NaYF4ピーク帰属による粉末X線回折、(C)980nm励起時の光学応答を示す。ポリカテナールリガンドによるオレイン酸の%モル置換によって得られたDyF3ナノ粒子を示す。(A)0%(ポリカテナールなし)、(B)20%、(C)40%、(D)50%、(E)80%、及び(F)100%のモル置換(オレイン酸なし)。微量反応工程からオレイン酸のポリカテナールリガンドによる50%モル置換で達成されたDyF3の細長プレートの低倍率画像を示す。本発明のリガンドの存在下でのDyF3合成のX線回折パターンを示す。ピーク帰属は、α相DyF3を示す。オレイン酸を本発明のポリカテナールリガンドで50%モル置換して得られたDyF3細長プレートの分析を示す。(A)高倍率のTEM画像。(B)傾斜トモグラフィーデータからのプレートの3D再構成。(C)プレートの湾曲を強調する図。マイクロリアクター中のオレイン酸とポリカテナールリガンドとの等モル混合物から得られた希土類(RE)ナノ結晶の代表的なTEM画像を示し、(A)LaF3及び(B)EuF3の円形のプレートレット、並びに(C)LiYF4及び(D)LiErF4の八面体となる。(A)3つのDyF3螺旋転位ナノ粒子のTEM画像、(B)、(C)DyF3ナノ粒子の選択された高倍率画像、(D)、(E)傾斜シリーズ後の、それぞれ(B)及び(C)に示された粒子の3D再構成を示す。0018本明細書で使用される場合、「1つの(a)」、「1つの(an)」、又は「その、前記(the)」という用語は、特に明記しない限り、「1つ以上の」又は「少なくとも1つの」を意味する。